FR 2447894 A1 19800829 FR 7902594 A 19790201 La présente invention concerne la mise au point d'un ilouveau ?roduit, par mélange de dérivés minéraux et organiques, dont la qualité essentielle est de rendre hydrophobe tous les matériaux de construction. Ses applications sont diverses selon l'étanchéité désirée. Beaucoup de produits et de procédés existent actuellement, mais tous sont soit d'application délicate donc d'un prix de revient élevé, ou alors ne donnent pas des résultats satisfaisants dans le temps. Le produit hydrofuge en poudre, suivant la présente invention est caractérisé par le fait de sa longévité d'efficacité qui est illimitée, et par son prix de revient de mise en oeuvre inférieur généralement de 30 à 40% à celui des procédés traditionnels connus. Certains produits entrant dans la composition de l'hydrofuge en poudre suivant la présente invention ont des qualités reconnues depuis fort longtemps mais il est fait observer que s'ils sont pris isolèment, ils ne sont que peu opérants sur les matériaux à rendre hydrophobes. La combinaison des produits entrant dans la composition de lthydro- fuge en poudre suivant la présente invention permet d'obtenir d'excellents résultats nettement améliorés, grâce à un mélange de produits astringents, déliquescents, saponiques, lactosiques et mordants jamais réalisé jusqu'alors. Le produit hydrofuge en poudre suivant la présente invention s'obtient par mélange de dérivés techniques, minéraux et organiques, à savoir - tanin à l'alcool de 0,01 à 0,1% - tanin à l'éther de 0,01 à 0,1% - nitrate de potasse de 0,01 à 0114o - bois de panama de 0,1 à 1% - carbonate de potasse de 0,1 à 1% - sulfate de baryte de 0,1 à 1% - sulfate de chaux de 1 à 3% - acide salicylique de 1 à 10% - alun potassique de 15 à 35% - sulfate de magnésie de 15 à 35% - carbonate de soude de 30 à 50% Tous ces produits ont des actions bien précises sur les matériaux à rendre hydrophobes et leur combinaison se fait en plusieurs étapes, ceci afin de permettre leur réaction interne qui est indispensable pour obtenir les résultats escomptés. Les différentes applications de ce produit se feront toujours à l'intérieur des bâtiments ou locaux dont les matériaux doivent etre imperméabilisés. Le produit hydrofuge en poudre suivant l'invention permet donc de rti-aliser l'étanchéité d'ouvrage soit en béton soit en maçonneries diverses t différentes manières 1/ - dans le cas de remontres capillaires par pulvérisation du produit mélangé à l'eau à raison de 20 grammes par litre d'eau (3 passes successives à 24 heures d'intervalle). - - sur béton par peinture de ciment (barbotine) à raison de 4 grammes par Kg de ciment (avec ou sans sous-pression). 3/ - sur maçonnerie par enduit de 15 à 30mm à raison de 4 grammes par Kg de ciment (avec ou sans sous-pression). - - dans la masse du béton à raison de 4 grammes par Kg de ciment. 5/ - pour l'obturation de venues d'eau à raison de 20 à 40 grammes par Kg de ciment (à employer sec). Pour 3 & 4, il est bon d'ajouter 1% d'oxyde de fer au produit fini. Les essais en laboratoires ont permis de démontrer que de simples barbotines réalisées avec le produit hydrofuge en poudre suivant la présente invention sont parfaitement étanches jusqu'à 5 Kgs/cm2 de pression. C'est un produit pénétrant pouvant atteindre jusqu'à 15 cms de pénétration journalière suivant le support. Il s'introduit dans les capillaires du béton et agit dans ceux-ci par modification de la tension superficielle de l'eau. En incorporation dans la masse, il agit de la façon d'un catalyseur, augmente la résistance des bétons (7X à 3 jours, 11; à 7 jours et 15% à REVENDICATIONS 1/ Produit imperméabilisant et pénétrant pour réaliser l'étanchéité des bétons en surface, composé comme suit - tanin à l'alcool de 0,01 à 0,1%. - tanin à l'éther de 0,01 à 0,1% - nitrate de potasse de 0,01 à 0,1% - bois de panama de 0,1 à 1% - carbonate de potasse de 0,1 à 1% - sulfate de baryte de 0,1 à 1% - sulfate de chaux de 1 à 3% - acide salicylique de 1 à 10% - alun potassique de 15 à 35% - sulfate de magnésie de 15 à 35% - carbonate de soude de 30 à 50% s'empilant à 4 grammes par Kg de ciment et 20 grammes par litre d'eau suivant le traitement. 2/ Produit hydrofuge de masse selon la revendication 1 caractérisé en ce qu'il contient 1% d'oxyde de fer. S'emploie pour les enduits à rendre étanches et lors de la construction des ouvrages en incorporation dans la masse à raison de 4 grammes par Kg de ciment.